(57)【要約】      （修正有）【課題】無機層の膜厚及び粒子径の小さい有機−無機ハイブリッド粒子が得られるとともに、粒子径や無機層の膜厚を均一に制御することが可能な有機−無機ハイブリッド粒子の製造方法、及び、無機中空粒子の製造方法の提供。【解決手段】リビング重合開始点が表面に導入された樹脂コア粒子を作製する工程１（例えばハロゲンを導入する工程１）、アミノ基を有するモノマーを用いて架橋リビング重合を行う（ｃ）ことで、前記リビング重合開始点が表面に導入された樹脂コア粒子の粒子表面にアミノ基を含有する架橋シェルポリマー層（ｄ）を形成する工程２、及び、前記アミノ基を含有する架橋シェルポリマー層中に無機物を析出させる（ｅ）工程３を有する有機−無機ハイブリッド粒子の製造方法。更に前記有機−無機ハイブリッド粒子を焼成に樹脂部を熱分解し、無機粒子同士を焼結すると、無機中空粒子（ｆ）となる。但し、上記の有機成分を有機溶剤で除去しても良い。【選択図】図１
2014198845.tif 000002
【特許請求の範囲】
【請求項１】
リビング重合開始点が表面に導入された樹脂コア粒子を作製する工程１、
アミノ基を有するモノマーを用いて架橋リビング重合を行うことで、前記リビング重合開始点が表面に導入された樹脂コア粒子の粒子表面にアミノ基を含有する架橋シェルポリマー層を形成する工程２、及び、
前記アミノ基を含有する架橋シェルポリマー層中に無機物を析出させる工程３を有する
ことを特徴とする有機−無機ハイブリッド粒子の製造方法。
【請求項２】
工程２において、アミノ基を有するモノマー及び架橋性化合物を用いて架橋リビング重合を行うことを特徴とする請求項１記載の有機−無機ハイブリッド粒子の製造方法。
【請求項３】
工程２において、アミノ基を有するモノマーを用いて、成長ポリマーの自己水素引き抜き反応を伴う架橋リビング重合を行うことを特徴とする請求項１記載の有機−無機ハイブリッド粒子の製造方法。
【請求項４】
リビング重合開始点が表面に導入された樹脂コア粒子を作製する工程１、
アミノ基を有するモノマーを用いて架橋リビング重合を行うことで、前記リビング重合開始点が表面に導入された樹脂コア粒子の粒子表面にアミノ基を含有する架橋シェルポリマー層を形成する工程２、
前記アミノ基を含有する架橋シェルポリマー層中に無機物を析出させる工程３、及び、
前記無機物を析出させた樹脂粒子の有機成分を除去する工程４を有する
ことを特徴とする無機中空粒子の製造方法。
【請求項５】
工程４において、無機物を析出させた樹脂粒子を焼成することにより、有機成分を除去することを特徴とする請求項４記載の無機中空粒子の製造方法。
【請求項６】
工程４において、無機物を析出させた樹脂粒子を有機溶剤で処理することにより、有機成分を除去することを特徴とする請求項４記載の無機中空粒子の製造方法。
【発明の詳細な説明】
【技術分野】
【０００１】
本発明は、無機層の強度が高く、粒子径の小さい有機−無機ハイブリッド粒子が得られるとともに、粒子径や無機層の膜厚を均一に制御することが可能な有機−無機ハイブリッド粒子の製造方法、及び、無機中空粒子の製造方法に関する。
【背景技術】
【０００２】
無機中空粒子は、軽量材、塗料の充填材、補強用充填材、低誘電率化のための特性改善材等の様々な用途に用いられており、性能向上のために種々の開発が行なわれている。
通常使用される無機中空粒子としては、例えば、ガラス質中空粒子やアルミナ、ジルコニア等からなる中空粒子が知られている。
【０００３】
このような無機中空粒子を製造する方法としては、例えば、特許文献１に開示されているように、無機材料からなる核粒子に、無機アルコキシドを加水分解して生成した物質を核粒子の表面に沈着させた後、酸を用いて核粒子を除去する方法が知られている。
しかしながら、この方法では、粒子径分布が広く平均粒子径が大きい無機中空粒子しか作製できないという問題があった。また、核粒子のかなりの部分が残存し空隙率が上がらないという問題もあった。
【０００４】
これに対して、特許文献２には、樹脂粉末と、樹脂粉末よりも小径のアルミナ粉末とを圧接させながら混合し、樹脂粉末の表面をアルミナ粉末で被覆した後、焼成することで樹脂粉末を焼失させることにより、アルミナ中空粒子を製造する方法が提案されている。
ところが、このような方法においても、多量の樹脂鋳型が必要となり、材料コストが高くなるという欠点があった。また、この方法で得られるアルミナ中空粒子の粒子径は１０μｍ前後までであり、１μｍ程度まで粒子径を制御して作製することはできなかった。
無機中空粒子において、高い中空度と小粒径化を実現するためには、シェル（外殻）の強度を向上させることが必要不可欠であるが、従来の無機中空粒子ではシェルの強度が不充分なものとなっていた。
更に、近年は粒子径の小さい無機中空粒子が得られることに加えて、粒子径や膜厚を均一化することが可能な無機中空粒子の製造方法が求められていた。
【先行技術文献】
【特許文献】
【０００５】
【特許文献１】特開２００１−２３３６１１号公報
【特許文献２】特開２００３−１６０３３０号公報
【発明の概要】
【発明が解決しようとする課題】
【０００６】
本発明は、無機層の膜厚及び粒子径の小さい有機−無機ハイブリッド粒子が得られるとともに、粒子径や無機層の膜厚を均一に制御することが可能な有機−無機ハイブリッド粒子の製造方法、及び、無機中空粒子の製造方法を提供することを目的とする。
【課題を解決するための手段】
【０００７】
本発明は、リビング重合開始点が表面に導入された樹脂コア粒子を作製する工程１、アミノ基を有するモノマーを用いて架橋リビング重合を行うことで、前記リビング重合開始点が表面に導入された樹脂コア粒子の粒子表面にアミノ基を含有する架橋シェルポリマー層を形成する工程２、及び、前記アミノ基を含有する架橋シェルポリマー層中に無機物を析出させる工程３を有する有機−無機ハイブリッド粒子の製造方法である。
以下に本発明を詳述する。
【０００８】
本発明者らは、鋭意検討の結果、基材樹脂粒子の表面にリビング重合開始点を導入した後、アミノ基を有するモノマーを用いて架橋リビング重合を行い、更に架橋シェルポリマー層中に無機物を析出させることにより、粒子径や無機層の膜厚を均一に制御できることに加えて、シェル（無機層）の強度が大幅に向上することから、無機層の膜厚及び粒子径の小さい有機−無機ハイブリッド粒子が得られることを見出し、本発明を完成させるに至った。
【０００９】
本発明の有機−無機ハイブリッド粒子の製造方法は、リビング重合開始点が表面に導入された樹脂コア粒子を作製する工程１を有する。
なお、本明細書では、リビング重合開始点が表面に導入された粒子を「樹脂コア粒子」、リビング重合開始点が表面に導入されていない粒子を「基材樹脂粒子」という。
【００１０】
上記リビング重合とは、重合反応点がドーマント種と呼ばれる一時的な重合停止状態と、成長活性種の状態との可逆的平衡状態を保ちながら、モノマー付加が進行する重合形態を表す。上記リビング重合では、ドーマント種と成長活性種の相互変換速度が成長速度（モノマーの付加速度）より充分速いので、各重合反応点からのポリマー成長速度が揃い、結果的に分子量の揃ったポリマーが得られるといった特徴がある。
また、上記リビング重合開始点とは、熱、光、触媒等の作用によって、上記ドーマント種と成長活性種の平衡状態になり、モノマーが存在すればリビング重合が開始する化学結合点をいう。リビング重合開始点が表面に導入された樹脂コア粒子としては、例えば、ハロゲンが表面に導入された樹脂コア粒子、ジチオカルバメート化合物が表面に導入された樹脂コア粒子等が挙げられる。
【００１１】
上記工程１において、ハロゲンが表面に導入された樹脂コア粒子を作製する方法としては、例えば、基材樹脂粒子にハロゲンを有するモノマーを添加して重合する方法、基材樹脂粒子にハロゲンガス又はハロゲンを含有する酸等を添加して、樹脂中のいずれかの原子とハロゲン原子とを置換する方法等が挙げられる。
【００１２】
上記基材樹脂粒子にハロゲンを有するモノマーを添加して重合する方法としては、例えば、懸濁重合法、乳化重合法、ミニエマルジョン重合法、ソープフリー重合法、分散重合法、シード重合法等の微粒子重合方法が挙げられる。上記重合法のうち、ソープフリー重合法、分散重合法、シード重合法が均一な粒径を得るために好ましい。なお、ハロゲンを有するモノマーを添加して重合する工程は、基材樹脂粒子の合成工程と同時あるいは連続して行ってもよく、別の工程で行ってもよい。
【００１３】
上記ハロゲンを有するモノマーとしては、例えば、２−クロロプロピニルオキシエチル（メタ）アクリレート、２−ブロモプロピニルオキシエチル（メタ）アクリレート、（メタ）アクリル酸フロリド、（メタ）アクリル酸クロリド、（メタ）アクリル酸ブロミド、（メタ）アクリル酸２−クロロエチル、（メタ）アクリル酸２−ブロモエチル、（メタ）アクリル酸クロロフェニル、（メタ）アクリル酸ブロモフェニル、α−フルオロアクリル酸メチル、α−クロロアクリル酸メチル、α−クロロアクリロニトリル、α−クロロアクロレイン、塩化ビニル、塩化ビニリデン、臭化ビニル、ヨウ化ビニル、クロロスチレン、ジクロロスチレン、クロロメチルスチレン、ブロモスチレン、ジブロモスチレン、ブロモメチルスチレン、ヨードスチレン、クロロ安息香酸ビニル、クロロ酢酸ビニル、ジクロロ酢酸ビニル、クロロエチルビニルエーテル、ブロモエチルビニルエーテル等が挙げられる。
【００１４】
上記基材樹脂粒子にハロゲンガス又はハロゲンを含有する酸等を添加して、樹脂中のいずれかの原子とハロゲン原子を置換する方法としては、例えば、基材樹脂粒子を分散させた水に、塩素、臭素等のガスを吹き込む方法や、フッ酸、塩酸等を添加し、所定の時間攪拌混合する方法等が挙げられる。また、必要に応じて加熱やＵＶ照射により反応を促進してもよい。
【００１５】
上記ジチオカルバメート化合物が表面に導入された樹脂コア粒子を作製する方法としては、例えば、基材樹脂粒子にジチオカルバメートを有するモノマーを添加して重合する方法、基材樹脂粒子にジチオカルバメート化合物を直接添加して表面に付加する方法等が挙げられる。
【００１６】
上記基材樹脂粒子にジチオカルバメートを有するモノマーを添加して重合する方法としては、例えば、懸濁重合法、乳化重合法、ミニエマルジョン重合法、ソープフリー重合法、分散重合法、シード重合法等の微粒子重合方法が挙げられる。上記重合法のうち、ソープフリー重合法、分散重合法、シード重合法が均一な粒径を得るために好ましい。なお、ジチオカルバメートを有するモノマーを添加して重合する工程は、基材樹脂粒子の合成工程と同時あるいは連続して行ってもよく、別の工程で行ってもよい。
【００１７】
上記ジチオカルバメートを有するモノマーとしては、例えば、ビニルジチオカルバメート、アリルジチオカルバメート、ビニルベンジルジチオカルバメート、（メタ）アクリロイルジチオカルバメート、ビニルアセチルジチオカルバメート等が挙げられる。
【００１８】
上記ジチオカルバメートを有するモノマーを構成するジチオカルバメート基としては、例えば、Ｎ−メチル−ジチオカルバメート、Ｎ−エチルジチオカルバメート等のＮ−アルキルジチオカルバメート基；Ｎ，Ｎ−ジメチルジチオカルバメート、Ｎ，Ｎ−ジエチルジチオカルバメート、Ｎ，Ｎ−ジ−ｎ−プロピルジチオカルバメート、Ｎ，Ｎ−ジ−ｉ−プロピルジチオカルバメート、Ｎ−メチル−Ｎ−ｉ−プロピルジチオカルバメート等のＮ，Ｎ−ジアルキルジチオカルバメート基；Ｎ−フェニルジチオカルバメート等のＮ−アリールカルバメート；Ｎ−メチル−Ｎ−フェニルジチオカルバメート、Ｎ−エチル−Ｎ−フェニルジチオカルバメート、Ｎ−ｎ−プロピル−Ｎ−フェニルジチオカルバメート、Ｎ−ｎ−ブチル−Ｎ−フェニルジチオカルバメート等のＮ−アルキル−Ｎ−アリルジチオカルバメート基；Ｎ−シクロヘキシルカルバメート等のＮ−シクロアルキルジチオカルバメート基；Ｎ，Ｎ−ジシクロヘキシルジチオカルバメート等のＮ，Ｎ−ジシクロアルキルジチオカルバメート基；Ｎ−アリルジチオカルバメート等のＮ−アルケニルジチオカルバメート基；Ｎ，Ｎ−ジアリルジチオカルバメート等のＮ，Ｎ−ジアルケニルジチオカルバメート基；Ｎ−ベンジルジチオカルバメート等のＮ−アラルキルジチオカルバメート基；Ｎ，Ｎ−ジベンジルジチオカルバメート等のＮ，Ｎ−ジアラルキルジチオカルバメート基；Ｎ−メチル−Ｎ−ベンジルジチオカルバメート、Ｎ−エチル−Ｎ−ベンジルカルバメート等のＮ−アルキル−Ｎ−アラルキルジチオカルバメート基；ピロリジルジチオカルバメート、ピペリジルジチオカルバメート、モルフォリニルジチオカルバメート等の複素環式ジチオカルバメート基等が挙げられる。
【００１９】
上記基材樹脂粒子としては特に限定されないが、例えば、ポリスチレン及びその誘導体、ポリ（メタ）アクリレート及びその誘導体、ポリアルキレン、ポリオレフィン等からなる粒子を使用することができる。なかでも、ポリメチルメタクリレート、ポリスチレン、ポリエチレンからなる粒子が好ましい。
【００２０】
上記基材樹脂粒子は、ソープフリー重合を用いて作製することが好ましい。
上記ソープフリー重合は、水を主成分とする媒体中で、乳化剤ミセルが存在しない状態における重合である。上記ソープフリー重合を用いることで、粒子径分布の狭い基材樹脂粒子を作製することができる。また、粒子表面がクリーンな粒子が作製することができ、乳化剤の除去工程を省略することが可能となる。
【００２１】
上記リビング重合開始点が表面に導入された樹脂コア粒子は、平均粒子径の好ましい下限が０．０１μｍ、好ましい上限が１００μｍである。平均粒子径が０．０１μｍ未満であると、アミノ基を含有する架橋シェルポリマー層（シェル）を重合する工程で粒子が凝集することがある。上記平均粒子径が１００μｍを超えると、樹脂コア粒子表面上に均一にシェルを被覆することができず、シェルに欠損ができることがある。上記平均粒子径のより好ましい下限は０．０２μｍ、より好ましい上限は２０μｍである。
なお、上記樹脂コア粒子の平均粒子径は、光学顕微鏡、又は、電子顕微鏡を用いて無作為に選んだ１００個の樹脂コア粒子を観察して得られた直径の平均値を意味する。
【００２２】
また、上記樹脂コア粒子は、ＣＶ値の好ましい上限が１０％である。ＣＶ値が１０％を超えると、有機−無機ハイブリッド粒子が粒子径分布の広いものとなる。ＣＶ値のより好ましい上限は７％である。なお、ＣＶ値は、標準偏差を平均粒子径で割った値の百分率（％）で示される数値である。
【００２３】
本発明の有機−無機ハイブリッド粒子の製造方法は、アミノ基を有するモノマーを用いて架橋リビング重合を行うことで、上記リビング重合開始点が表面に導入された樹脂コア粒子の粒子表面にアミノ基を含有する架橋シェルポリマー層を形成する工程２を有する。アミノ基を有するモノマーを架橋リビング重合することによって、各リビング重合開始点より成長する分子鎖長が均一となるため、架橋点間分子量及び分子量分布が規制されたアミノ基を有するポリマーを樹脂コア粒子表面に結合することができ、その結果、均一な層厚みのアミノ基を含有する架橋シェルポリマー層を有するコアシェル型樹脂粒子を作製することができる。
特に、本発明では、シェルポリマー層を架橋構造とすることで、良溶媒中においてもシェルポリマー層を構成するポリマー鎖の広がりが抑制され、架橋シェルポリマー層中におけるアミノ基の密度が高くなる。その結果、後の架橋シェルポリマー層中に無機物を析出させる工程３において、無機物の堆積密度も同時に高くなるため、緻密で高強度のシェルを有する有機−無機ハイブリッド粒子を製造することができる。
【００２４】
上記アミノ基を有するモノマーを用いて架橋リビング重合を行う際の架橋の方法としては、例えば、上記アミノ基を有するモノマーを用いてリビング重合を行った後、架橋性化合物を添加する方法、上記アミノ基を有するモノマーと架橋性モノマーをリビング共重合する方法、アミノ基を有する架橋性モノマーを用いる方法、アミノ基を有するモノマーを水素引き抜き反応などの移動反応を伴う架橋リビング重合反応を行う方法等が挙げられる。
【００２５】
上記アミノ基を有するモノマーを用いて架橋リビング重合を行う際のリビング重合の方法としては、特に限定されないが、原子移動ラジカル重合（Ａｔｏｍ  Ｔｒａｎｓｆｅｒ  Ｒａｄｉｃａｌ  Ｐｏｌｙｍｅｒｉｓａｔｉｏｎ、以下、ＡＴＲＰ法ともいう）、イニファーター開始剤を用いたリビング重合（イニファーター重合）を用いることが好ましい。
上記ＡＴＲＰ法は、リビングラジカル重合の１種である。上記ＡＴＲＰ法を用いることで、水媒体を用いた不均一系でも高い反応率でリビング重合を行うことができる。
上記イニファーター重合は、光、熱等を用いてラジカルを生成させ、生成したラジカルを開始点として重合を行う方法であり、成長ラジカルが水素引き抜き反応を起こし易く、架橋剤を用いなくても架橋点が生成するため、効率的に架橋リビング重合を行うことができる。また、着色が起りにくく、厚みの制御が容易となるという利点がある。
【００２６】
上記ＡＴＲＰ法を用いた方法としては、例えば、上記ハロゲンが表面に導入された樹脂コア粒子、遷移金属錯体、アミノ基を有するモノマー等を使用する方法等を用いることができる。上記樹脂コア粒子の表面に導入されたハロゲンは、ＡＴＲＰ法リビング重合の反応開始点として作用する。
【００２７】
上記遷移金属錯体としては、下記一般式（１）で表されるものを用いることができる。
ＭＺ（Ｄ）      （１）
式（１）中、Ｍは遷移金属、Ｚはハロゲン原子、（Ｄ）はリガンドを表す。
【００２８】
上記Ｍは遷移金属であれば特に限定されないが、銅原子が好ましい。
上記Ｚのハロゲン原子としては、例えば、フッ素原子、塩素原子、臭素原子、ヨウ素原子等が挙げられる。なかでも、塩素原子が好ましい。
上記（Ｄ）のリガンドは、遷移金属と配位結合が可能なものであれば特に限定されないが、次のような多座配位子等が好ましい。
上記多座配位子としては、例えば、２、２’−ビピリジル、２，２’−ビ−４−ヘプチルピリジル、２−（Ｎ−ペンチルイミノメチル）ピリジン、スパルテイン、トリス（２−ジメチルアミノエチル）アミン、１，１，４，７，７−ペンタメチルジエチレントリアミン、１，１，４，７，１０，１０−ヘキサメチルトリエチレンテトラミン等が挙げられる。これらのリガンドは、単独で使用してもよく、２種類以上を併用してもよい。
【００２９】
上記遷移金属錯体には、反応を活性化させるための目的で、例えば、過酸化物、アゾ化合物等のラジカル発生剤や、アスコルビン酸、有機スズ化合物等の還元剤が添加されてもよい。
【００３０】
上記イニファーター重合とは、開始剤への連鎖移動と１次ラジカル停止のいずれか、または両方を起こしやすい開始剤（イニファーター開始剤）を用いた重合であり、主として加熱や、紫外線等の光照射により、ドーマント種から成長ラジカルを可逆的に生成させる方法を指す。イニファーター重合は、熱や光を当てるだけという簡便な手順で重合を行えるという点で有用である。また、上記イニファーター重合を用いることで、遷移金属錯体等の遷移金属含有物質を用いることなく、架橋リビング重合を行うことが可能となる。その結果、遷移金属錯体由来の残留物の影響を受けないため、特に、着色が無いポリマー粒子や、有機−無機ハイブリッド粒子が得られるという利点が得られる。
【００３１】
上記イニファーター重合において、光を用いてイニファーター重合を行う際に用いられる開始剤を光イニファーター、熱を用いてイニファーター重合を行う際に用いられる開始剤を熱イニファーターという。
上記光イニファーターとしては、例えば、ジチオカルバメート類、テトラフェニルエタン類、テトラエチルチウラムジスルフィド類等が挙げられる。
上記ジチオカルバメート類としては、例えば、酢酸Ｎ，Ｎ’−ジエチルジチオカルバメート、ビニルベンジルＮ，Ｎ’−ジメチルジチオカルバメート等が挙げられる。特に、ビニルベンジルＮ，Ｎ’−ジメチルジチオカルバメートを樹脂コア粒子合成時に用いると、イニファーターの固定化工程が不要になり、操作が簡便になる他、自身が界面活性作用を有しているので、樹脂コア粒子のサイズを、界面活性剤を使用することなく制御することが可能である点で好ましい。
本発明においては、アミノ基を有する成分を含有した状態で光を当てると、アミノ基の一部からラジカルが生成し、その地点からも重合が進行するために、分子が分岐や架橋反応が進行するために、特別な架橋剤を用いなくても架橋構造が得られる点で、特に好ましい。
なお、上記ジチオカルバメート類は重合安定性（リビング性）が高いことからより好ましい。上記熱イニファーターとしては、例えば、フェニルアゾトリフェニルメタン類、テトラフェニルエタン類等が挙げられる。
【００３２】
上記アミノ基を有するモノマーとしては、Ｎ−ビニルピロリドン、Ｎ−ビニルカプロラクタム、アクリロイルモルホリン、ジメチルアミノエチルアクリレート、ジメチルアミノエチルメタクリレート、アクリルアミド、Ｎ，Ｎ−ジメチルアクリルアミド、等が挙げられる。
【００３３】
上記架橋性化合物としては、例えば、ハロゲン含有官能基を２以上有する化合物が好ましく、ハロゲン置換アルコキシ基を有する化合物が好ましい。具体的には例えば、１，２−ビス（２−ヨードエトキシ）エタン、１，２−ビス（２−ブロモエトキシ）エタン、１，２−ビス（２−クロロエトキシ）エタン等が挙げられる。
【００３４】
上記架橋性化合物の添加量としては特に限定されないが、上記アミノ基を有するモノマー１００重量部に対して０．1〜５０重量部であることが好ましい。上記範囲内とすることで、充分な強度を有するシェルを得ることが可能となる。
【００３５】
上記アミノ基を有するモノマーと架橋性モノマーをリビング共重合する方法で架橋リビング重合を行う場合、上記架橋性モノマーとしては特に限定されず、例えば、ジエチレングリコールジ（メタ）アクリレートや、トリメチロールプロパントリ（メタ）アクリレート等のアクリル系多官能性モノマー、ジアリルフタレート、ジビニルベンゼン等が挙げられる。
【００３６】
上記架橋性モノマーの添加量としては特に限定されないが、上記アミノ基を有するモノマー１００重量部に対して０．1〜５０重量部であることが好ましい。上記範囲内とすることで、充分な強度を有するシェルを得ることが可能となる。
【００３７】
上記アミノ基を有する架橋性モノマーを用いる方法で架橋リビング重合を行う場合、上記アミノ基を有する架橋性モノマーとしては、例えば、３−（Ｎ，Ｎ−ジメチルアミノ）プロピル（メタ）アクリレート、４−（Ｎ，Ｎ−ジメチルアミノ）ブチル（メタ）アクリレート、２−（Ｎ，Ｎ−ジメチルアミノ）エチル（メタ）アクリルアミド、３−（Ｎ，Ｎ−ジメチルアミノ）プロピル（メタ）アクリルアミド、４−（Ｎ，Ｎ−ジメチルアミノ）ブチル（メタ）アクリルアミド等が挙げられる。
【００３８】
上記アミノ基を有するモノマー、架橋性モノマー、あるいはアミノ基を有する架橋性モノマー等のシェルを構成する目的で添加されるモノマーの合計添加量としては、特に限定されないが、上記樹脂コア粒子１００重量部に対して１０〜１０００重量部であることが好ましい。上記範囲内とすることで、適度なコア／シェル比を有するコアシェル樹脂粒子を得ることが可能となる。
【００３９】
本発明の有機−無機ハイブリッド粒子の製造方法は、上記アミノ基を含有する架橋シェルポリマー層中に無機物を析出させる工程３を有する。
【００４０】
上記アミノ基を含有する架橋シェルポリマー層中に無機物を析出させる方法としては、特に限定されないが、例えば、上記コアシェル型樹脂粒子に溶媒、有機−無機化合物を添加した後、上記有機−無機化合物を加水分解し、脱水等をさせる方法等が挙げられる。このような方法を用いることで架橋シェルポリマー層中のアミノ基が有機−無機化合物の加水分解、脱水反応を促進する触媒的な効果を生み、架橋シェルポリマーにのみ選択的に収率良く無機物を析出させることができる。
【００４１】
上記樹脂コア粒子に結合したアミノ基を含有する架橋シェルポリマー層中に無機物を析出させる際に使用する溶媒としては、特に限定されず、例えば、水、メタノール、エタノール、プロパノール等の低級アルコール、エチレングリコール等が挙げられる。これらは単独で使用してもよく、２種以上を併用してもよい。
【００４２】
上記析出させる無機物は粒子状であることが好ましい。また、上記無機物を析出させる際に、急激な反応を抑制し均一な粒子径の無機粒子を析出させる目的で、例えば、アセチルアセトン、ビピリジン、エチレンジアミン四酢酸等のキレート剤が添加されてもよい。特に、アルコール溶媒に対しアセチルアセトンを添加することが好ましい。
【００４３】
上記有機−無機化合物としては、無機物を析出可能な化合物であれば特に限定されないが、チタンアルコキシド、シリコンアルコキシド、ジルコニウムアルコキシド等が挙げられる。
【００４４】
上記チタンアルコキシドとしては、例えば、テトラメチルチタネート（ＴＭＴ）、テトラエチルチタネート（ＴＥＴ）、テトラ−ｎ−プロピルチタネート（ＴｎＰＴ）、テトライソプロピルチタネート（ＴＰＴ）、テトラ−ｎ−ブチルチタネート（ＴｎＢＴ）、テトラ−ｔ−ブチルチタネート、テトラフェニルチタネート、テトラシクロヘキシルチタネート、テトラベンジルチタネート等が挙げられる。これらのなかでは、テトラ−ｎ−ブチルチタネートが好ましい。
上記シリコンアルコキシドとしては、例えば、テトラメトキシシラン、テトラエトキシシラン、テトラ−ｎ−プロポキシシラン、テトライソプロポキシシラン、テトラ−ｎ−ブトキシシラン、テトラ−ｔ−ブトキシシラン、テトラフェノキシシラン、テトラシクロヘキシルシリケート、テトラベンジルシリケート等が挙げられる。これらのなかでは、テトラメトキシシラン、テトラエトキシシランが好ましい。
上記ジルコニウムアルコキシドとしては、例えば、テトラメトキシジルコニウム、テトラエトキシジルコニウム、テトラ−ｎ−プロポキシジルコニウム、テトライソプロポキシジルコニウム、テトラ−ｎ−ブトキシジルコニウム、テトラ−ｔ−ブトキシジルコニウム、テトラフェノキシジルコニウム等が挙げられる。
これらの金属アルコキシドにおいて、金属に結合している４つのアルコキシドのうち１〜３個が他の種類のアルコキシドと置換されてもよい。
【００４５】
上記有機−無機化合物の添加量としては特に限定されないが、上記コアシェル型樹脂粒子１００重量部に対して１０〜５００００重量部であることが好ましい。上記範囲内とすることで、適度な厚みを有する無機物の層を形成することが可能となる。
【００４６】
上記工程３において無機粒子を析出させる場合、上記無機粒子の平均粒子径の好ましい下限が０．０００１μｍ、好ましい上限が１０μｍである。平均粒子径が０．０００１μｍ未満であると、無機粒子が溶媒中に分散し、架橋シェルポリマー層中に固定化されないことがある。平均粒子径が１０μｍを超えると、架橋シェルポリマー層上に突起を形成し、表面が平滑な有機−無機ハイブリッド粒子が得られないことがある。上記平均粒子径のより好ましい下限は０．００１μｍ、より好ましい上限は１μｍである。
なお、上記無機粒子の平均粒子径は、光学顕微鏡、又は、電子顕微鏡を用いて無作為に選んだ５０個の樹脂コア粒子を観察して得られた直径の平均値を意味する。
また、上記無機粒子は析出の過程で近傍の無機粒子と互いに結合して凝集体を形成しても良い。
【００４７】
上述した工程１〜工程３を行った後、更に上記無機物を析出させた樹脂粒子の有機成分を除去する工程４を行うことにより、無機中空粒子を製造することができる。
このように、リビング重合開始点が表面に導入された樹脂コア粒子を作製する工程１、アミノ基を有するモノマーを用いて架橋リビング重合を行うことで、上記リビング重合開始点が表面に導入された樹脂コア粒子の粒子表面にアミノ基を含有する架橋シェルポリマー層を形成する工程２、前記アミノ基を含有する架橋シェルポリマー層中に無機物を析出させる工程３、及び、前記無機物を析出させた樹脂粒子の有機成分を除去する工程４を有する無機中空粒子の製造方法もまた本発明の１つである。
【００４８】
本発明の有機−無機ハイブリッド粒子の製造方法、及び、本発明の無機中空粒子の製造方法の一例について、図１を使って説明する。
本発明では、まず、樹脂コア粒子（図１（ａ））の表面に、リビング重合開始点としてハロゲン（塩素）を導入する（図１（ｂ））。
次いで、アミノ基を有するモノマーを用いてリビング重合を行うことで、塩素が表面に導入された樹脂コア粒子の粒子表面にアミノ基を含有するシェルポリマー層を形成する（図１（ｃ））。
その後、シェルポリマー層を形成した樹脂粒子に架橋性化合物を添加することで、シェルポリマー層中のポリマーを架橋させて架橋シェルポリマー層を形成する（図１（ｄ））。
更に、アミノ基を含有する架橋シェルポリマー層中に無機物（無機粒子）を析出させることにより、有機−無機ハイブリッド粒子が得られる（図１（ｅ））。
そして、例えば、無機粒子を析出させた樹脂粒子を焼成することで、樹脂が熱分解するとともに無機粒子同士が焼結し、無機中空粒子が得られる（図１（ｆ））。
【００４９】
本発明の無機中空粒子の製造方法を用いることで、粒子径の小さい無機中空粒子を得ることができる。また、粒子径やシェルの膜厚を均一化することも可能となる。更に、シェルの強度が大幅に向上することから、得られる無機中空粒子は中空度が極めて高いものとなり、小粒径化も可能となる。
【００５０】
上記工程４において、無機物を析出させた樹脂粒子の有機成分を除去する方法としては、無機物を析出させた樹脂粒子を焼成する方法、無機物を析出させた樹脂粒子を有機溶剤で処理する方法が好ましい。
【００５１】
上記無機物を析出させた樹脂粒子を焼成する方法を用いる場合、焼成工程における焼成条件（焼成温度、焼成時間）については、有機成分を完全に消失させるのに充分な温度、時間を、樹脂の種類等に応じて適宜設定する。具体的には焼成温度は３００〜１５００℃が好ましく、焼成時間は５〜３００分が好ましい。
【００５２】
上記無機物を析出させた樹脂粒子を有機溶剤で処理する方法を用いる場合、使用する有機溶剤については、有機成分を完全に消失させるのに充分な有機溶剤を、樹脂の種類等に応じて適宜選択する。具体的にはトルエン、キシレン、エチルメチルケトン、アセトン、クロロホルム、ジクロロメタンが好ましい。
【００５３】
本発明で得られる有機−無機ハイブリッド粒子及び無機中空粒子は、塗料をはじめ各種成形体の充填材として使用できるほか、特に無機材料としてチタンを用いた場合、優れた光触媒作用を示す半導体材料に用いることができる。
【発明の効果】
【００５４】
本発明によれば、無機層の膜厚及び粒子径の小さい有機−無機ハイブリッド粒子が得られるとともに、粒子径や無機層の膜厚を均一に制御することが可能な有機−無機ハイブリッド粒子の製造方法、及び、無機中空粒子の製造方法を提供できる。
【図面の簡単な説明】
【００５５】
【図１】本発明の有機−無機ハイブリッド粒子の製造方法、及び、本発明の無機中空粒子の製造方法の一例を模式的に示す図面である。
【発明を実施するための形態】
【００５６】
以下に実施例を掲げて本発明を更に詳しく説明するが、本発明はこれら実施例のみに限定されるものではない。
【００５７】
（実施例１）
（樹脂コア粒子の作製）
フラスコ中にスチレン３．５ｇ、ビニルベンジルＮ，Ｎ−ジメチルジチオカルバメート０．４５ｇ、Ｎ−ブチル−Ｎ−メタクリロイロキシエチル−Ｎ，Ｎ−ジメチルアンモニウムブロマイド０．０９０ｇと２，２’−アゾビス（２−メチルアミジノプロパン）ジハイドロクロライド（和光純薬工業社製、Ｖ−５０）０．１５ｇ、イオン交換水１００ｇを添加し、攪拌速度１００ｒｐｍで攪拌しながら温度６０℃まで昇温した。１０時間ソープフリー重合を行って、平均粒子径０．０８１μｍの樹脂コア粒子のエマルションを作製した。
【００５８】
（コアシェル型樹脂粒子の作製）
その後、得られたジチオカルバメート化合物が表面に導入された樹脂コア粒子０．２０ｇ、ジメチルアミノエチルメタクリレート０．６３ｇ、イオン交換水２０ｇを入れ、窒素で１５分バブリングした。高圧水銀ランプＨＬ４００ＢＨ−８（４６ｍＷ／ｃｍ２、波長３６５ｎｍ、セン特殊光源株式会社製）で光照射させることにより重合を開始させた。２時間後光照射を止めることで重合を停止させ、架橋シェルポリマーを有する平均粒子径０．１５１μｍのコアシェル型樹脂粒子のエマルションを得た。
【００５９】
（有機−無機ハイブリッド粒子の作製）
得られた架橋ポリマーが結合したコアシェル型樹脂粒子０．２５ｇにメタノール２０ｇ、イオン交換水３０ｇを添加し、マグネックスターラーで攪拌しながら、テトラエトキシシラン０．５０ｇをゆっくり滴下した。
４８時間経過した後、得られたエマルションについて、遠心分離（１３，５００ｒｐｍ、１５分）→上澄み除去→エタノールへの再分散を３回繰り返し、最後にイオン交換水で同様に遠心分離を行うことにより精製し、最終的にイオン交換水に分散させることにより、有機−無機ハイブリッド粒子の分散液を得た。
【００６０】
（無機中空無機粒子の作製）
その後、有機−無機ハイブリッド粒子を凍結乾燥させることにより得られた粒子を電気炉を用いて５００℃で２時間焼成することにより、無機中空無機粒子を得た。
【００６１】
（実施例２）
（樹脂コア粒子、コアシェル型樹脂粒子の作製）
フラスコ中にスチレン２．９ｇ、ビニルベンジルＮ，Ｎ−ジメチルジチオカルバメート０．５６ｇ、ポリスチレン０．３５ｇ、Ｎ−ドデシル−Ｎ−メタクリロイロキシエチル−Ｎ，Ｎ−ジメチルアンモニウムブロマイド０．１７ｇと２，２’−アゾビス（２−メチルアミジノプロパン）ジハイドロクロライド（和光純薬工業社製、Ｖ−５０）０．０９０ｇ、イオン交換水１５ｇを添加し、氷浴中で撹拌しながら超音波照射し、乳化エマルションを調製した。温度６０℃まで昇温した。６時間ミニエマルション重合を行って、平均粒子径０．１０５μｍの樹脂コア粒子のエマルションを作製した。その後、得られたジチオカルバメート化合物が表面に導入された樹脂コア粒子を用い、実施例１と同様にして、架橋シェルポリマーを有する平均粒子径０．１２０μｍのコアシェル型樹脂粒子のエマルションを得た。
【００６２】
（有機−無機ハイブリッド粒子の作製）
得られたポリマーが結合したコアシェル型樹脂粒子０．２５ｇにメタノール２０ｇ、イオン交換水３０ｇ、アセチルアセトン０．０２６ｇを添加し、マグネックスターラーで攪拌しながら、テトラ−ｎ−ブチルチタネート０．１０ｇをゆっくり滴下した。
４８時間経過した後、得られたエマルションについて、遠心分離（１３，５００ｒｐｍ、１５分）→上澄み除去→エタノールへの再分散を３回繰り返し、最後にイオン交換水で同様に遠心分離を行うことにより精製し、最終的にイオン交換水に分散させることにより、有機−無機ハイブリッド粒子の分散液を得た。
【００６３】
（無機中空無機粒子の作製）
その後、有機−無機ハイブリッド粒子を凍結乾燥させることにより得られた粒子０．２０ｇをテトラヒドロフラン２００ｇを添加し、マグネックスターラーで４８時間攪拌した。得られたエマルションについて、遠心分離（１３，５００ｒｐｍ、１５分）→上澄み除去→テトラヒドロフランへの再分散を３回繰り返し、最後にテトラヒドロフランを乾燥除去して無機中空無機粒子を得た。
【００６４】
（実施例３）
（樹脂コア粒子の作製）
フラスコ中にスチレン３．５ｇ、Ｎ−ブチル−Ｎ−メタクリロイロキシエチル−Ｎ，Ｎ−ジメチルアンモニウムブロマイド０．０９０ｇ、２，２’−アゾビス（２−メチルアミジノプロパン）ジハイドロクロライド（和光純薬工業社製、Ｖ−５０）０．１５ｇ、イオン交換水１００ｇを添加し、攪拌速度１００ｒｐｍで攪拌しながら温度６０℃まで昇温した。１０時間ソープフリー重合を行って、基材樹脂粒子エマルションを作製した。
【００６５】
次いで、得られた基材樹脂粒子エマルションに、２−クロロプロピオニルオキシメタクリレート０．５ｇを一括添加して攪拌速度１００ｒｐｍ、重合温度７０℃、重合時間８時間で反応させることで、平均粒子径０．０８６μｍの塩素が表面に導入された樹脂コア粒子のエマルションを作製した。
【００６６】
（コアシェル型樹脂粒子、有機−無機ハイブリッド粒子、無機中空粒子の作製）
その後、得られた塩素が表面に導入された樹脂コア粒子０．５ｇに、ジメチルアミノエチルメタクリレート２．４ｇ、２水和塩化銅０．０４３ｇ、トリス（ジメチルアミノエチル）アミン０．０５８ｇ、アスコルビン酸０．３５ｇ、イオン交換水５０ｇを添加して攪拌速度１００ｒｐｍ、重合温度２５℃、重合時間２４時間で反応させることで、ジメチルアミノエチルメタクリレートからなるポリマーが結合した樹脂粒子のエマルションを作製した。得られた樹脂粒子０．５０ｇに、１，２−ビス（２−ヨードエトキシ）エタン０．００２３ｇ、イオン交換水５０ｇを添加して、７２時間攪拌して、架橋シェルポリマーを有する平均粒子径０．１０２μｍのコアシェル型樹脂粒子のエマルションを得た。
以下、実施例１と同様にして、有機−無機ハイブリッド粒子と無機中空粒子を作製した。
【００６７】
（実施例４）
（コアシェル型樹脂粒子、有機−無機ハイブリッド粒子の作製）
実施例２と同様の方法で架橋シェルポリマーを有する平均粒子径０．１２０μｍのコアシェル型樹脂粒子のエマルションを得た。
得られた架橋ポリマーが結合したコアシェル型樹脂粒子０．２５ｇにメタノール２０ｇ、イオン交換水３０ｇを添加し、マグネチックスターラーで撹拌しながらテトラエトキシシラン０．５０ｇをゆっくりと滴下した。４８時間経過した後、得られたエマルションについて、遠心分離（１３，５００ｒｐｍ、１５分）→上澄み除去→エタノールへの再分散を３回繰り返し、最後にイオン交換水で同様に遠心分離を行うことにより精製し、最終的にイオン交換水に分散させることにより、有機−無機ハイブリッド粒子の分散液を得た。
【００６８】
（無機中空無機粒子の作製）
得られた有機−無機ハイブリッド粒子を用い、実施例２と同様の方法で無機中空無機粒子を作製した。
【００６９】
（比較例１）
（樹脂コア粒子の作製）
フラスコ中にスチレン４．５ｇ、Ｎ−ブチル−Ｎ−メタクリロイロキシエチル−Ｎ，Ｎ−ジメチルアンモニウムブロマイド０．１ｇ、２，２’−アゾビス（２−メチルアミジノプロパン）ジハイドロクロライド（和光純薬工業社製、Ｖ−５０）０．１５ｇ、イオン交換水１００ｇを添加し、攪拌速度１００ｒｐｍで攪拌しながら温度６０℃まで昇温した。１０時間ソープフリー重合を行って、平均粒子径０．０８１μｍの基材樹脂粒子エマルションを作製した。
【００７０】
次いで、得られた基材樹脂粒子エマルションに、２−クロロプロピオニルオキシメタクリレート０．５ｇを一括添加して攪拌速度１００ｒｐｍ、重合温度７０℃、重合時間８時間で反応させることで、塩素が表面に導入された樹脂コア粒子のエマルションを作製した。
【００７１】
（コアシェル型樹脂粒子、有機−無機ハイブリッド粒子、無機中空粒子の作製）
その後、得られた塩素が表面に導入された樹脂コア粒子のエマルションに、ジメチルアミノエチルメタクリレート２５ｇ、２水和塩化銅０．５ｇ、トリス（ジメチルアミノエチル）アミン０．５ｇ、アスコルビン酸０．３５ｇを添加して攪拌速度１００ｒｐｍ、重合温度２５℃、重合時間２４時間で反応させることで、ジメチルアミノエチルメタクリレートからなるポリマーが結合した平均粒子径０．１９μｍのコアシェル型樹脂粒子のエマルションを作製した。
以下、実施例１と同様にして、有機−無機ハイブリッド粒子と無機中空粒子を作製した。
【００７２】
（比較例２）
実施例１と同様にして、基材樹脂粒子（ポリスチレン粒子）エマルションを作製した。
（コアシェル型樹脂粒子の作製）
得られたポリスチレン粒子のエマルションに、ジメチルアミノエチルメタクリレート５．０ｇ、ジエチレングリコールジメタクリレート２．０ｇ、過硫酸カリウム０．１ｇを一括添加して攪拌速度１００ｒｐｍ、重合温度７０℃、重合時間８時間で反応させたところ、粒子の凝集が発生し、平均粒子径０．４３μｍのコアシェル型樹脂粒子のエマルションを作製した。
以下、実施例１と同様にして、有機−無機ハイブリッド粒子を合成したが、粒子同士の凝集がひどく、単独粒子の評価は不可能であった。
【００７３】
（評価）
（１）平均粒子径の測定
動的光散乱式粒度分布計（Ｐａｒｔｉｃｌｅ  Ｓｉｚｉｎｇ  Ｓｙｓｔｅｍｓ社製、「ＮＩＣＯＭＰ  ｍｏｄｅｌ  ３８０  ＺＬＳ−Ｓ」）を用いて、各実施例及び比較例で用いた有機−無機ハイブリッド粒子及び無機粒子の体積平均粒子径及び粒子径のＣＶ値を測定した。
【００７４】
（２）シェルの膜厚及び中空度の測定
電子顕微鏡（日本電子社製、「ＪＥＭ−１２００ＥＸＩＩ」）を用いて観察し、粒子の写真映像より任意に１００個抽出し、有機−無機ハイブリッド粒子及び無機粒子のシェルの膜厚を測定した。
また、無機粒子について、粒子外径の長径と短径、粒子空孔部の長径と短径を計測した。下記式（２）を用いて各々の粒子の中空度を計算し、粒子１００個の中空度の平均値をその粒子の中空度とした。
中空度（％）＝（（空孔部長径＋空孔部短径）／（外径の長径＋外径の短径））３×１００（２）
【００７５】
（３）形状評価
電子顕微鏡（日本電子社製、「ＪＥＭ−１２００ＥＸＩＩ」）を用いて観察し、粒子の写真映像より任意に１００個抽出し、無機粒子の形状を観察した。
○：５０個以上が略真球形状となっている。
×：割れや変形が生じている粒子が５０個以上あり、略真球形状の粒子が５０個未満となっている。
【００７６】
（４）着色
得られたコアシェル粒子分散液の色を目視で観察した。
○：白色であった。
△：わずかに黄褐色に着色していた。
×：黄褐色に着色していた。
【００７７】
【表１】
2014198845.tif 000003
【産業上の利用可能性】
【００７８】
本発明によれば、無機層の膜厚及び粒子径の小さい有機−無機ハイブリッド粒子が得られるとともに、粒子径や無機層の膜厚を均一に制御することが可能な有機−無機ハイブリッド粒子の製造方法、及び、無機中空粒子の製造方法を提供できる。
【図１】
2014198845.tif 000004